(57)【特許請求の範囲】
【請求項１】
ａ）二価フェノール、３官能性以上の多官能性フェノール分岐剤、塩基及び水を組み合わせて反応混合物を形成し、ｂ）カーボネート前駆体の少なくとも一部及び水と溶け合わない有機溶媒を添加して重合混合物を反応させ、部分的に二価フェノールをオリゴマー化させ、ｃ）（ｉ）モノフェノール連鎖停止剤と（ｉｉ）カップリング触媒を分割し、添加されるカップリング触媒量の少なくとも０．５モル％のカップリング触媒の第一部分及び（ｉｉｉ）塩基を反応混合物に添加し、ｄ）カーボネート前駆体の残り（もしあれば）を添加しそして重合混合物の反応を続け、ｅ）重合体の分子量（Ｍｗ）が１０，０００ｇ／モル以上になってから、工程ｃ）で添加しなかった残りのカップリング触媒を添加し、ｆ）重合反応を完結させる段階的諸工程からなることを特徴とする分岐ポリカーボネート組成物を製造する方法。
【請求項２】
工程ｃ）に添加されるカップリング触媒の全量を、Ｍｗが１，２００と１，８００ｇ／モルの間の所で、オリゴマー化反応混合物に添加する請求項１記載の方法。
【請求項３】
工程ｃ）に添加されるカップリング触媒の全量を、Ｍｗが１，４００と１，６００ｇ／モルの間の所で、オリゴマー化反応混合物に添加する、請求項２記載の方法。
【請求項４】
工程ｃ）で添加されるカップリング触媒が、添加される合計カップリング触媒量の０．５−２０モル％の量である請求項１〜３のいずれか１項記載の方法。
【請求項５】
カップリング触媒が、三級アミンである請求項１〜４のいずれか１項記載の方法。
【請求項６】
三級アミンカップリング触媒が、トリメチルアミン、トリエチルアミン、トリブチルアミン及び４−Ｎ，Ｎ−ジメチルアミノピリジンからなる群から選ばれる請求項５記載の方法。
【請求項７】
分岐剤が３官能性以上のフェノール化合物からなる分岐剤である請求項１〜６のいずれか１項記載の方法。
【請求項８】
分岐剤が、フォログルシン、フォログルシド、１，１，１−トリ（４−ヒドロキシフェニル）エタン（ＴＨＰＥ）、トリメリット酸、トリメリット酸トリクロライド（ＴＭＴＣ）、ピロメリット酸、ベンゾフェノンテトラカルボン酸及びそれらの酸クロライド、２，６−ビス（２−ヒドロキシ−５−メチルベンジル）−４−メチルフェノール及び１，３，５−トリ（４−ヒドロキシフェニル）ベンゼンからなる群から選ばれる請求項１〜７のいずれか１項記載の方法。
【発明の詳細な説明】
【技術分野】
【０００１】
本発明は、カップリング触媒化合物を添加するための改良技術を有する分岐ポリカーボネートの改良された製造方法に関する。
【背景技術】
【０００２】
分岐ポリカーボネート樹脂及び分岐ポリカーボネートを製造するための方法は文献公知である。分岐ポリカーボネート樹脂製造のための公知の方法においては、ビスフェノールＡのような二価フェノールを分岐剤として三官能又はより高官能性のヒドロキシル又はアシル化合物を使用してフォスゲンのようなカーボネート前躯体と反応させ長鎖分岐を与える。標準の線状ポリカーボネートの製造に於けるように、そのような方法は又モノフェノールのような単官能性化合物を連鎖停止剤として使用し、そしてカップリング触媒として作用しポリマー分子量を増加させる四級アミンのような相転移触媒を使用する。分岐ポリカーボネート樹脂生成物はせん断力に順応しそして中空成形のような或る用途において改良された加工性能を与える。特許文献１及び特許文献２、特許文献３及び特許文献４のような公知の分岐ポリカーボネート樹脂製造法においては、ＴＥＡのようなカップリング触媒がプロセスの種々の時間又は場所で添加できるが、添加のタイミングに関しての臨界性は教示されておらず、また分岐剤効率又は樹脂性能に対する利点に対してはなんら開示されていない。それゆえに、樹脂性能と原料利用効率の良好な組み合わせを与える分岐ＰＣプロセスの改良が継続的に求められている。
【特許文献１】特開昭４９−０４５３１８
【特許文献２】ＵＳＰＲｅ２７，６８２
【特許文献３】ＵＳＰ６，２２５，４３６
【特許文献４】ＵＳＰ６，２８８，２０４
【発明の開示】
【発明が解決しようとする課題】
【０００３】
本発明の課題はポリカーボネートの製造においてカップリング触媒がより効果的に作用しそしてその製造方法と製品においてよりよい分岐効率とせん断順応性の利点を与える新規な方法を提供することである。
【課題を解決するための手段】
【０００４】
一観点においては、本発明は分岐剤の最適使用を与える分岐ポリカーボネートを製造するための方法である。より特徴的には、本発明は、ａ）二価フェノール、多官能性フェノール分岐剤、塩基及び水を組み合わせて反応混合物を形成し、ｂ）それからカーボネート前躯体の少なくとも一部及び水と溶け合わない有機溶媒を添加して重合混合物を反応させ、部分的に二価フェノールをオリゴマー化させ、ｃ）それからモノフェノール連鎖停止剤とカップリング触媒の少なくとも一部及び塩基を反応混合物に添加し、ｄ）カーボネート前躯体の残り（もしあれば）を添加しそして重合混合物の反応を続け、ｅ）もしあれば、カップリング触媒の残りを添加し、ｆ）重合反応を完結させる段階的諸工程からなることを特徴とする、カップリング触媒を使用して二価フェノール、カーボネート前躯体、多官能性フェノール分岐剤及びモノフェノール連鎖停止剤から分岐ポリカーボネート組成物を製造する方法である。
好ましい一態様においては、カップリング触媒の全てを部分的にオリゴマー化した二価フェノールの存在下で工程ｃ）に添加する。
【０００５】
別の好ましい態様においては、工程ｃ）に添加されるカップリング触媒の第一添加とは別にその後で、そして工程ｃ）の反応混合物のさらなる反応及び重合の後で、カップリング触媒の第二添加又は後添加を行う。より好ましくは、工程ｃ）に添加される第一のカップリング触媒を、Ｍｗが１，２００と１，８００ｇ／モルの間の所で、好ましくはＭｗが１，４００と１，６００ｇ／モルの間の所で、オリゴマー化反応混合物に添加する。別の態様においては、カップリング触媒の第一添加が、添加される合計カップリング触媒量の０．５−２０モル％の量である。別の好ましい態様においては、第二のカップリング触媒成分を、Ｍｗが少なくとも１０，０００まで増加した所で、反応混合物に添加する。
【０００６】
本発明の主題であるポリカーボネート重合方法と生成物の改良はポリカーボネート反応混合物にカップリング触媒を添加するタイミングにある。分岐は、驚くべきことに、その添加をオリゴマー化の過程で開始し及び／又は分割しそしてカップリング触媒の少量部分をプロセスの比較的初期に添加しカップリング触媒の残りを後で添加するときに、分岐がより効果的になることが見出された。カップリング触媒添加のためのこれらの技術の片方又は両方を使用することによって、本発明は、一般的に公知の反応物及び方法を使用した場合に較べて改良された分岐ポリカーボネート及び改良されたそれらの製造方法を提供する。
【発明の効果】
【０００７】
本発明により、高い分岐度と改良されたレオロジー的性質を有する分岐ポリカーボネートを製造することができる。
【発明を実施するための最良の形態】
【０００８】
二価フェノール
本発明の実施において使用される二価フェノールはカーボネート重合文献において一般的に知られておりそしてそこでは縮重合条件下での反応性基のみが二つのフェノール性ヒドロキシル基である。有用な二価フェノールは例えば一般式ＨＯ−Ｚ−ＯＨの二価フェノールであり、ここでＺは６−３０炭素原子のモノ−又はポリ−芳香族ラジカルからなり、それにフェノール性酸素原子が直接結合する。芳香族基は１以上のヘテロ原子からなりそして１以上の基、例えば１以上の酸素、窒素、硫黄、りん及び／又はハロゲン、１以上のアルキル、シクロアルキル又はアリール基のような１以上の一価炭化水素ラジカル、及び／又は１以上のアルコキシ及び／又はアリールオキシ基と置換していてもよい。好ましくは、二価フェノールＨＯ−Ｚ−ＯＨ中のフェノール性ヒドロキシ基は共に芳香族環のパラ位置に配列されている。
【０００９】
本発明の方法で使用される二価フェノールとしては特許文献５；特許文献６；特許文献７及び特許文献８に開示されているような芳香族及び脂肪族で置換された誘導体を含むビス（アリール−ヒドロキシ−フェニル）アルキリデン、及び特許文献９に記載されているような芳香族ジオールを包含する。
【００１０】
一般式ＨＯ−Ｚ−ＯＨの二価フェノールの好ましい例は、９，９−ビス−（４−ヒドロキシフェニル）フルオレンのようなビス（ヒドロキシフェニル）フルオレン；ハイドロキノン、レゾシノール、又は１，４−ジヒドロキシ−２−クロロベンゼンのようなジヒドロキシベンゼン及びハロ−及びアルキル−置換ジヒドロキシベンゼン；アルファー、アルファー’−ビス（ヒドロキシフェニル）−ジイソプロピルベンゼン；４，４’−ジヒドロキシジフェニルのようなジヒドロキシビフェニレン；ハロ−及びアルキル−置換ジヒドロキシビフェニレン；ビス−（４−ヒドロキシフェニル）メタン、１，１−ビス−（４−ヒドロキシフェニル）エタン、１，１−ビス−（４−ヒドロキシフェニル）プロパン、又は、最も好ましくは、２，２−ビス−（４−ヒドロキシフェニル）プロパン（“ビスフェノールＡ”）のようなビス（ヒドロキシフェニル）アルカン；１−フェニル−１，１−ビス（４−ヒドロキシフェニル）エタン（“ビスフェノールＡＰ”）、２，２−ビス（３，５−ジブロモ−４−ヒドロキシフェニル）プロパン（“テトラブロモビスフェノールＡ”）、２，２−ビス（３，５−ジメチル−４−ヒドロキシフェニル）プロパン（“テトラメチルビスフェノールＡ”）のようなアルキル−、アリール−又はハロ置換したビス（ヒドロキシフェニル）アルカン；所望によりアルキル−、アリール−又はハロ置換したビス（ヒドロキシフェニル）シクロアルカン；所望によりアルキル−、アリール−又はハロ置換したビス（ヒドロキシフェニル）エーテル；所望によりアルキル−、アリール−又はハロ置換したビス（ヒドロキシアリール）スルフォン、好ましくはビス（ヒドロキシフェニル）スルフォン；又はビス（ヒドロキシフェニル）スルフォキサイドである。二価フェノールの好ましいその他の例は特許文献１０の欄２、６８行−欄３、１−２２行、特許文献１１の欄２、１７−４６行及び特許文献１２の２ページ、２４−５５行と３ページ、１−１９行に記載されている。二つ以上の二価フェノールの混合物、例えば、ビスフェノールＡを１−９９％と９，９−ビス−（４−ヒドロキシフェニル）フルオレンのような別の二価フェノール９９−１％の混合物も使用可能である。本発明のポリカーボネートの製造に適した好ましい二価フェノールのうちでも好ましいものはビスフェノールＡ、ビスフェノールＡＰ、テトラブロモビスフェノールＡ、及びテトラメチルビスフェノールＡである。最も好ましい二価フェノールはビスフェノールＡである。
【００１１】
分岐剤
好適な分岐剤は一般的には三価又は多価化合物又はそれらの誘導体で典型的には以下のものの一つ以上である：フォログルシン；フォログルシド；２，６−ジメチル−２，４，６−トリ（４−ヒドロキシフェニル）ヘプテン−３；４，６−ジメチル−２，４，６−トリ（４−ヒドロキシフェニル）ヘプテン−２；４，６−ジメチル−２，４，６−トリ（４−ヒドロキシフェニル）ペンテン−２；４，６−ジメチル−２，４，６−トリ（４−ヒドロキシフェニル）ペンタン；１，３，５−トリ（４−ヒドロキシフェニル）ベンゼン；１，３，５−トリ（２−ヒドロキシフェニル）ベンゾール；１，１，１−トリ（４−ヒドロキシフェニル）エタン；２，６−ビス（２−ヒドロキシ−５−メチルベンジル）−４−メチルフェノール；テトラ（４−ヒドロキシフェニル）メタン；トリスフェノール；ビス（２，４−ジヒドロキシフェニル）ケトン；１，４−ビス（４，４−ジヒドロキシトリフェニルメチル）ベンゼン；（，（’，（“−トリ（４−ヒドロキシフェニル）−１，３，５−トリ−イソプロピルベンゼン；３，３−ビス（４−ヒドロキシアリール）オキシインドール；イサチンビスフェノール；５−クロロイサチン；５，７−ジクロロイサチン；５−ブロモイサチン；トリメリット酸；ピロメリット酸；ベンゾフェノンテトラカルボン酸；及び適切な化合物としてトリメリット酸トリクロライド、トリメソイルクロライド及びトリメリット酸無水物クロライドのような酸クロライド又はそれらの他の縮合反応誘導体を含む。特に好ましい分岐剤としてはフォログルシン；フォログルシド；１，１，１−トリ（４−ヒドロキシフェニル）エタン（ＴＨＰＥ）；トリメリット酸；トリメリット酸トリクロライド（ＴＭＴＣ）；ピロメリット酸；ベンゾフェノンテトラカルボン酸及びそれらの酸クロライド；２，６−ビス（２−ヒドロキシ−５−メチルベンジル）−４−メチルフェノール及び１，３，５−トリ（４−ヒドロキシフェニル）ベンゼンが包含される。
分岐剤は典型的には二価フェノールのモル基準で０．２５−１．５モル％の量で使用される。
【００１２】
カーボネート前躯体
本発明で使用するのに適したカーボネート前躯体は、二価フェノール化合物のアニオンによる攻撃でカルボニル炭素から移動することのできる脱離基を含み、そして必ずしも限定はしないが、カルボニルハライド又はアシルハライドを含み、それらのうち最も好ましいものはホスゲンである。カーボネート前躯体、好ましくはホスゲンはアルカリ水溶液中で二価フェノール化合物と接触しそして水と溶け合わない有機溶媒中の溶液として添加することができそして水溶液相と完全に混合するか又はガス状で反応混合物中に吹き込むことができそして選択的に有機相に溶解して落ち着く。カーボネート前躯体は、典型的には二価フェノール化合物のモル当たり１．０−１．８、好ましくは１．２−１．５モルの量で使用される。
【００１３】
連鎖停止剤
連鎖停止剤は官能基、しばしばヒドロキシ基であり、オリゴマー又はポリマー鎖の末端に残っている未反応のヒドロキシル又はカルボン酸エステル基を引き抜くことのできるアニオンを生成する官能基を含む単官能性化合物である。本発明のポリカーボネートの製造に使用可能な停止剤の代表例はフェノール及びそれらの誘導体、飽和脂肪族アルコール、金属サルファイト、アルキル酸クロライド、トリアルキル−又はトリアリールシラノール、モノハロシラン、アミノアルコール、トリアルキルアルコール、アニリン及びメチルアニリンである。これらのうちで、フェノール、パラ−ｔ−ブチルフェノール（ＰＴＢＰ）、ｐ−クミルフェノール及びｐ−オクチルフェノール（４−（１，１，２，２−テトラメチルブチル）−フェノール即ちＰＴＯＰ）が本発明で使用するのに好ましい。
【００１４】
カップリング触媒
この方法においては、カップリング触媒は一般的には二価フェノール化合物のモル当たり典型的には０．００１−０．１モルの範囲の量で使用される。触媒は好ましくは二価フェノール化合物のモル当たり少なくとも０．００２５、好ましくは少なくとも０．００８そしてより好ましくは少なくとも０．０１５モルの量で添加される。触媒は好ましくは二価フェノール化合物のモル当たり０．１５まで、好ましくは０．１までそしてより好ましくは０．０７５モルまでの量で添加される。以下に議論するように、触媒の添加はオリゴマー化の過程で開始されそして好ましくは分割されそして第二部分は重合プロセスの後半で添加される。
【００１５】
そのようなカップリング触媒としては、トリエチルアミン（ＴＥＡ）、ジメチルアミノピリジン又はＮ，Ｎ−ジメチルアニリンのような三級アミン；２，２，６，６−テトラメチルピペリジン又は１，２−ジメチルイミダゾールのような環状アザ化合物；１−アザ−２−メトキシ−１−シクロヘプタン又はｔ−ブチル−シクロヘキシルイミノアセテートのようなイミノエーテル又はイミノカルボン酸エステル；又はホスフォニウム、スルフォニウム、アルソニウム又はセチルトリエチルアンモニウムブロマイドのような四級アンモニウム化合物が包含される。三級アミンは本発明に従った改良された方法で使用するのに好ましいカップリング触媒であり、そしてトリメチルアミン、トリエチルアミン、トリブチルアミン、及び４−Ｎ，Ｎ−ジメチルアミノピリジンを含む。
【００１６】
重合プロセス
本発明はバッチ又は連続で実施することができる一般的に公知の界面重合プロセスに適用できる。
公知のように、芳香族カーボネートポリマー重合のための標準的な界面重合（また相境界プロセスとも呼ばれる）はビスフェノールＡのような二価フェノールとホスゲンまたはその他の二置換カルボン酸誘導体、又はハロフォーメート（グリコール又はジヒドロキシベンゼンのビスハロフォーメートのような）の反応を含む。最初に、二価フェノール化合物はアルカリ水溶液に少なくとも部分的に溶解し脱プロトン化してビスフェノレート（フェネート）を生成する。カーボネート前躯体をプロセスに供給し、所望により二相の第二を形成する有機溶媒中に溶解させる。アルカリ水溶液は７．０を超える、しばしば８．０又は９．０を超える、好ましくは少なくとも１３−１４のｐＨをもち、そして水中で苛性ソーダ、ＮａＯＨ、のような塩基又はアルカリ金属及びアルカリ土類金属リン酸塩、炭酸水素塩、酸化物及び水酸化物のようなその他の塩基を添加することによって形成される。塩基は典型的には界面重合の過程で使用されそしてさらに適切なｐＨを維持するために適切な量を反応混合物に添加する。通常、二価フェノール化合物のモル当たり、合計で２−４、好ましくは３−４モルの量で塩基が添加される。苛性ソーダのような塩基を反応混合物に添加し、混合物のｐＨを二価フェノール化合物が少なくとも部分的に二価アニオン形態に変換されるレベルに調節する。亜硫酸ナトリウム又は亜ジチオン酸ナトリウムのような還元剤もまた反応混合物に添加するのが有利である。
【００１７】
二相混合物の他の相は水と溶け合わずそしてその中にカーボネート前躯体及びポリカーボネート生成物が典型的に可溶である非−反応性有機溶媒である。溶媒の代表例としては、メチレンクロライド、１，２−ジクロロエタン、テトラクロロエタン、クロロベンゼン、及びクロロフォルムのような塩素化炭化水素を包含し、もし所望ならそれにテトラヒドロフラン、ジオキサン、ニトロベンゼン、ジメチルスルフォキサイド、キシレン、クレゾール又はアニソールを添加してもよい。
【００１８】
上述のように、カーボネート前躯体を含む溶媒の液滴を分散させるか又は懸濁させるか又は前躯体をアルカリ混合物水溶液と接触させるのに十分なだけ撹拌する。水溶液相中でのカーボネート前躯体とフェネート反応物との反応は主としてカーボネート前躯体と二価フェノール化合物をもたらし、それはさらに多くの二価フェノール単位と反応して長鎖のオリゴマー及びポリマーを生成する。いくつかの二価フェノールは反応せずモノマーとして残りそして或るものは短鎖の中間体ビスエステルとして残る。例えば、カーボネート前躯体がホスゲンのようなアシルハライドであるとき、幾つかの末端基は停止剤残渣、フェノラートイオン又は未反応ヒドロキシ基となるが、これらの中間体は主としてビスクロロフォーメートとなる。カップリング触媒を添加すると、エステル基間でカップリング反応が起こりカーボネートポリマーに重合する。
【００１９】
ポリカーボネート生成反応はｐＨ７．０−１４で、そして通常使用される溶媒の沸点（操作圧力で補正された）を超えない０℃−１００℃の温度で行われる。しばしば、反応は０℃−４５℃の温度で行われる。
【００２０】
公知のように、分岐剤の使用は長鎖分岐をもったポリカーボネートを与え、それはポリマーに特定のレオロジー的な性質を与える。この方法においては、分岐剤は通常二価フェノールモノマーと組み合わせて反応混合物に添加される。しかしながら、分岐剤を添加する所は、ポリマー鎖成長の初期過程で添加されそしてかなりの停止が起こる前に添加される限り、分岐又は他のポリマーの性質に重大な影響をもつことは見出されてこなかった。
【００２１】
停止剤が典型的には使用されそして二価フェノールをカルボニル前躯体と接触させる時間の前、過程又は後でモノマーに添加することができるが、しかしいくらか後で添加するのが好ましい。
【００２２】
ポリマー鎖上のヒドロキシ又はカルボン酸エステル末端基を攻撃できる如何なる停止剤アニオンは、望ましくはないが、また（１）カーボネート前躯体の初期充填したうちの未反応分子を攻撃するか或いは（２）鎖が所望の長さに成長する機会を得る前に末端基を置き換えることができる。カーボネート前躯体の導入前に反応混合物に連鎖停止剤を添加する従来技術の実施は、上記結果の両方が起こることによって望ましくないカーボネート副生物の生成を結果として引き起こす。カーボネート副生物含有はポリカーボネートの所望の性質及び性能を低下させ、そして多くの用途においてそれらの不純物として見做される。例えば、低分子量カーボネートは最終のポリカーボネート組成物の機械的性質に負の影響を与える。
【００２３】
カップリング触媒の分割及び／又は早期添加
上述のように、驚くべきことに、カップリング触媒の少なくとも一部を反応中にオリゴマー化が起こる過程の点で重合に添加することは高い分岐度と改良されたレオロジー的性質をもたらすことが見出された。これらの利点は、反応混合物中に反応性のホスゲンとオリゴマー分子の両方の混合物が存在しそしてホスゲンとジフェノールのクロロフォーメートとナトリウムフェネート基へのオリゴマー化と反応が完結する前にカップリング触媒を添加することによって得られると考えられる。“早期に”又は“オリゴマー化の過程”と呼ばれるのはこの段階でのカップリング触媒の添加を指す。
【００２４】
最も改良されたレオロジー的性質は幾分早期の、オリゴマー化の過程で全体の分岐剤量の１−２０％を添加することによって認められた。この発見の利点は、２０％−３０％少ない分岐剤が採用できそして製品性能を維持できるか又は標準の分岐剤量を維持しながらかなり改良された製品性能を与えることができる。
【００２５】
ＴＥＡ又は類似のカップリング触媒が分岐ポリカーボネートの製造に予め使用された場合には、カップリング触媒の全量は典型的にはカーボネート前躯体の添加の前にモノマーの初期フィードと一緒に又はホスゲンが反応系に添加された後でそしてホスゲンとジフェノールのクロロフォーメートとナトリウムフェネート基へのオリゴマー化と反応が完結した後で、一度に添加される。
【００２６】
代わりに、カップリング触媒の早期及び／又は分割添加のための本発明に従った方法では、ほぼ同じ量又は幾分少ない量のカップリング触媒が使用されるがしかしそれはオリゴマー化の過程で添加され及び／又はオリゴマー化の過程で添加されるべき一成分で二成分に分割して添加される。この第一のカップリング触媒成分は、Ｍｗが１，２００と１，８００ｇ／モルの間、好ましくは１，４００と１，６００ｇ／モルの間、そしてより好ましくはＭｗが１，５００ｇ／モルの所でオリゴマー化反応混合物に添加される。引き続き、カップリング触媒の残り、“第二”又は“後”カップリング触媒成分が、もしあれば、Ｍｗが少なくとも１０，０００、好ましくは少なくとも１５，０００そしてより好ましくは１５，０００と４５，０００ｇ／モルの間の所で反応混合物に添加される。
【００２７】
得られる生成物はプロセスに又は分子量や靭性のようなポリマー物性に悪影響を与えずに改良された溶融粘度とせん断順応性をもつことが認められる。測定可能な変化は分岐鎖のより早いそしてそれゆえに長い鎖の成長によると理論付けられる。
【００２８】
本発明に従えば、第一のカップリング触媒添加量は添加すべき合計のカップリング剤量の少なくとも０．５％、好ましくは少なくとも２％そしてより好ましくは少なくとも３．５％であるべきである。上限に関しては、第一のカップリング触媒添加量は極端な場合には添加すべき合計のカップリング剤量の１００％であることができるが、しかし好ましくは２０％以下そしてより好ましくは７％以下である。
【００２９】
重合完結後、有機相及び水溶液相を分離して有機相を精製しそしてそこからポリカーボネート製品を回収する。有機相を必要に応じ希薄塩基、水及び／又は希薄酸で未反応モノマー、残留プロセス化学品及び／又はその他の電解質がなくなるまで遠心分離機で洗浄する。ポリカーボネート製品の回収はスプレードライ、スチーム脱気、ベント押し出し機中での直接脱気、又はトルエン、シクロヘキサン、ヘプタン、メタノール、ヘキサノール、又はメチルエチルケトンのような非−溶媒を使用して沈殿させることによって有効に行うことができる。
【００３０】
上述のように、工程中で分岐剤をより効率的に使用することによって、比較的高い分岐剤含量をもつ樹脂の比粘度及びせん断力順応性をもつ樹脂が得られる。ここで使用されるとき、
比粘度はせん断のない（η０
）状態で測定された樹脂粘度：高せん断速度、例えば、９ｓ−１ 、で測定された樹脂粘度で定義され、その比はη０ ／η（γ＝９／ｓ）
として表される。例えば、本発明に従えば、樹脂は分岐剤濃度の３０％少ないところで調製されるが、しかし市販されており従来技術の重合技術に従って調製された典型的な分岐ＰＣとほぼ同じ比粘度をもっている。
【００３１】
本発明を以下の実施例で説明する。以下の一般的な重合技術が以下の表に示されたそれぞれの実験の全てにおいて使用された。
【００３２】
反応器は温度調節され、撹拌された１０リッターのジャケット付きガラス反応器である。水、苛性ソーダ、ジクロロメタン、ｔ−ブチルフェノール溶液とトリエチルアミン溶液の供給は調節システムで連結され適切な供給速度を与えそして窒素を充填して記載の原料物質の酸化を防止する。反応器中のｐＨ電極はホスゲン化の過程でｐＨを調節しながら添加物を添加することを可能にする。以下に記載される重合のために下記の原料物質量と条件が使用される：
ビスフェノール−Ａ（ＢＰＡ）：０．７００ｋｇ（３モル）
トリスヒドロキシフェニルエタン（ＴＨＰＥ）：３．５ｇ
水：３．８７０ｋｇ
苛性ソーダ溶液（水中に３０ｗｔ％のＮａＯＨ）：１．０７０ｋｇ
メチレンクロライド：２．０００ｋｇ
ホスゲン流量：０．０４ｇ／ｓ（０．４ミリモル／秒）
合計ホスゲン供給量：４０５ｇ（４．１モル）
反応温度：２０℃と４０℃の間、通常２５℃
撹拌速度：１０００ｒｐｍ
ｔ−ブチルフェノール（ＰＴＢＰ）溶液：０．６０ｋｇ（６００ｇのメチレンクロライド中１１．６ｇ即ち７７ミリモルのＰＴＰＢ）
ＴＥＡ溶液量：メチレンクロライド中のＴＥＡ０．３６ｗｔ％溶液（即ち、ＴＥＡ７．２ｇ、７１ミリモル）２０００ｇで、有機相中で１３４０ｐｐｍとなる
【００３３】
ビスフェノール−Ａ（０．７０ｋｇ）をガラスフラスコ中で真空下に１０分間、脱酸素化する。それから、窒素下に保ち微量の酸素を取除く。脱酸素したビスフェノール−Ａを１０リッターの二重壁反応器に添加し一定速度で撹拌しながら窒素でパージした。ビスフェノール−Ａを溶解させるために、アルゴンパージした水（３．８７ｋｇ）と苛性ソーダ（３０ｗｔ％のＮａＯＨ１．０７ｋｇ）を添加した。溶解の過程で酸素を追い出すために混合物上に窒素パージした。ＢＰＡが全て溶解した後で、ＴＨＰＥと２．０ｋｇのジクロロメタンを添加し、反応器の蓋を閉めそしてアルゴン雰囲気下で２０分間撹拌し、それからホスゲンを注入開始した。ホスゲン化の過程及び残りの重合反応の間中、反応混合物を一定速度で撹拌する。反応の開始において、初期ｐＨは約１３である。ホスゲン化オリゴマー化反応はいくらかの副生物と一緒に主として下記の中間体を与える：
【００３４】
【化１】
0004690320.tif 000002
ここで、ｙは一般的に約１０より小さい。オリゴマーの約３分の１は末端がナトリウム塩となっている。
【００３５】
約５５分後そして合計ホスゲン量の３分の１が添加された（１２５ｇ、１．２６モル）後で、ｔ−ブチルフェノール（ＰＴＰＢ）を反応系に供給して分子量を調節した。ホスゲン添加の約１１２分後に３０％の苛性ソーダ（即ち、ＮａＯＨ、１８０ｇ）を６００ｇ添加する。苛性ソーダ添加後に３．５％のＴＥＡ（ジクロロメタン中０．３６ｗｔ％ＴＥＡ溶液１０．５ｇ）の第一又は“早期”添加を行った。これは約１２０分後でそして合計ホスゲン（２７０ｇ、２．７モル）の約四分の三を添加した後である。このとき、ポリマーの分子量は約１，５００ｇ／モルでありそして約３．８ミリモル（０．３８ｇ）のＴＥＡを添加した。残りのホスゲンを添加し終わった後で、ホスゲン化を停止させそして系を窒素で２０分間パージした。それから９６．５％即ちジクロロメタン中の０．３６ｗｔ％ＴＥＡ溶液２８９．５ｇ量に相当し有機相中で３０００ｐｐｍを与えるＴＥＡ溶液の残りを“後”添加することによってカップリングを完結させた。カップリング触媒の添加後、２ｋｇのメチレンクロライドを添加しそして溶液を１５分間混合してカップリング反応を終了させた。撹拌を止めると、溶液は水溶液相と有機相に分離し始める。ポリマー溶液はホスゲンテープによってホスゲンとクロロフォーメート末端基が存在しないことをテストした。それから水溶液相と有機相を分離し、有機相を洗浄してポリマー溶液から不純物を取除きそしてｎ−ヘキサンと混合し、脱気し、乾燥しそして抽出することによってポリカーボネートを回収した。
【００３６】
このようにして実施された特定の実験のそれぞれのプロセス工程の変化を列記して一覧表にした。得られたポリマーサンプルをダイオード配列−検知計（ＤＡＤ）と分子量、粘度及び回折インデックス（ＲＩ）及び光散乱（ＬＳ）検知計を使用する分岐度を決定するための粘度計を装備したＧＰＣによって解析した。
【００３７】
【表１】
0004690320.tif 000003
【００３８】
ポリマーの分岐及びレオロジー的な改良はＰｈｙｓｉｃａ  ＵＳ２００振動レオメーターを用いて２６０℃で分析することによって示された。測定のために、ポリマーサンプルをメチレンクロライドに溶解させそして溶媒を蒸発させることによってサンプルをペトリ皿中に作った。これらのサンプルを真空下１２０℃で約１２時間乾燥させた。乾燥後、サンプル０．４ｇを約４０００ｋｇ／ｃｍ２
の圧力で圧縮成形し１０ｍｍ径で厚み３ｍｍのフィルム試験片とし、真空下でさらに４時間乾燥しそしてテストに使用した。レオメーターテストによって、改良された（大きな）せん断順応性はポリマーの長鎖分岐に比例して得られることが確かめられた。換言すれば、ポリマーの粘度はポリマー中のせん断が増加するにつれ低下する。
【００３９】
ＧＰＣ回折インデックス（ＲＩ）及び光散乱（ＬＳ）によるサンプルの解析は上記の表１に示される。表１より、３．５％早期の添加は高分子量材料を与える。計算された分岐値（１０００モノマー単位における長鎖分岐）は０、３．５％、そして７％早期の部分ＴＥＡ添加に対して１．３１、１．７８及び１．４０である。この値は分岐量が高ければ高いので、早期の部分ＴＥＡ添加は分岐量を増加させることがわかる。３．５％添加の高い値（１．７８）は高分子量部分の量が比較的多いことによってもたらされる。それゆえに、平均値は７％添加の値よりも大きい。
【００４０】
実験３においてはＴＨＰＥ０．３７ｗｔ％（０．５％の代わりに）のみが使用されたことに注目することは重要である。それゆえにこのサンプルの粘度挙動は高レベルのＴＨＰＥなしで、しかし早期ＴＥＡ添加を使用しないものに比べずっと良好である（即ち、より高い構造粘度を示した）ことは驚くべきことである。
【特許文献５】ＵＳＰ２，９９９，８３５
【特許文献６】ＵＳＰ３，０３８，３６５
【特許文献７】ＵＳＰ３，３３４，１５４
【特許文献８】ＵＳＰ４，２９９，９２８
【特許文献９】ＵＳＰ３，１６９，１２１
【産業上の利用可能性】
【００４１】
本発明の分岐ポリカーボネート樹脂は改良された加工性能を与えるため、中空成形のような成形用途において有用である。